(57)【要約】  本発明は、多層ガラスパネルにおける使用のためのポリマーシートに関するものであり、さらに具体的には、本発明は、ポリマーシートにおける耐火性を改良する薬剤を含むポリマーシートに関するものである。【特許請求の範囲】
【請求項１】
耐火性パネルを含み、前記耐火性パネルが、必須として、
ガラスの２層、および
前記のガラスの２層の間に配置されたポリマーシート（前記ポリマーシートは、熱可塑性ポリマーおよび燐酸エステル可塑剤を含み、前記ポリマーシート中にはいかなる追加の可塑剤も存在しない。）
からなる多層ガラスパネル。
【請求項２】
前記熱可塑性ポリマーがポリ（ビニルブチラール）である、請求項１に記載のパネル。
【請求項３】
前記ポリ（ビニルブチラール）が、残存するポリ（ビニルアルコール）含量１０％から５０％を有する、請求項２に記載のパネル。
【請求項４】
前記ポリマーシートが、樹脂１００部当たり５から８０部の前記可塑剤を含む、請求項２に記載のパネル。
【請求項５】
前記ポリマーシートが、樹脂１００部当たり１５から６０部の前記可塑剤を含む、請求項２に記載のパネル。
【請求項６】
前記可塑剤が、単量体の燐酸エステルを含む、請求項２に記載のパネル。
【請求項７】
前記ポリマーシートが、酸安定剤をさらに含む、請求項２に記載のパネル。
【請求項８】
前記ポリマーシートが、エポキシド安定剤をさらに含む、請求項２に記載のパネル。
【請求項９】
前記ポリマーシートが、ポリグリコールジエポキシド剤、２−エチルヘキシル（３，４−エポキシシクロヘキシル）カルボキシレートまたはその両方をさらに含む、請求項２に記載のパネル。
【請求項１０】
前記ポリマーシートが、色素、顔料、安定剤、抗酸化剤、アンチブロック剤、赤外線吸収剤および前記の組合せからなる群から選択される薬剤をさらに含む、請求項２に記載のパネル。
【請求項１１】
耐火性パネル（前記耐火性パネルは、必須として、ガラスの第１層、ガラスの第２層およびガラスの前記第１層および前記第２層の間に配置されたポリマーシート（前記ポリマーシートは、熱可塑性ポリマーおよび燐酸エステル可塑剤を含み、前記ポリマーシート中にはいかなる追加の可塑剤も存在しない。）からなる。）；および
前記ポリマーシートと反対の位置に、ガラスの前記第２層と接触して配置されている耐火性層
を含む多層ガラスパネル。
【請求項１２】
前記熱可塑性ポリマーがポリ（ビニルブチラール）である、請求項１１に記載のパネル。
【請求項１３】
前記ポリ（ビニルブチラール）が、残存するポリ（ビニルアルコール）含量１０重量％から５０重量％を有する、請求項１２に記載のパネル。
【請求項１４】
前記ポリマーシートが、樹脂１００部当たり５から８０部の前記可塑剤を含む、請求項１２に記載のパネル。
【請求項１５】
前記ポリマーシートが、樹脂１００部当たり１５から６０部の前記可塑剤を含む、請求項１２に記載のパネル。
【請求項１６】
前記可塑剤が、単量体の燐酸エステルを含む、請求項１２に記載のパネル。
【請求項１７】
前記ポリマーシートが、酸安定剤をさらに含む、請求項１２に記載のパネル。
【請求項１８】
前記ポリマーシートが、エポキシド安定剤をさらに含む、請求項１２に記載のパネル。
【請求項１９】
前記ポリマーシートが、ポリグリコールジエポキシド剤、２−エチルヘキシル（３，４−エポキシシクロヘキシル）カルボキシレート、またはその両方をさらに含む、請求項１２に記載のパネル。
【請求項２０】
前記ポリマーシートが、色素、顔料、安定剤、抗酸化剤、アンチブロック剤、赤外線吸収剤および前記の組合せからなる群から選択される薬剤をさらに含む、請求項１２に記載のパネル。
【請求項２１】
前記耐火層が、膨張性材料を含む、請求項１２に記載のパネル。
【請求項２２】
前記膨張性材料が、水和ナトリウムシリケートである、請求項２１に記載のパネル。
【請求項２３】
前記耐火層が、テトラフルオロエチレン／ヘキサフルオロプロピレン／ビニリデンフロリドを含む、請求項１２に記載のパネル。
【請求項２４】
前記耐火層が、燐酸エステルを含む、請求項１２に記載のパネル。
【請求項２５】
耐火性パネルを含み、前記耐火性パネルは、必須として、
ガラスの２層、
前記のガラスの２層の間に配置された第１のポリマーシート（前記ポリマーシートは、熱可塑性ポリマーおよび燐酸エステル可塑剤を含み、前記ポリマーシート中にはいかなる追加の可塑剤も存在しない。）、および
前記第１ポリマーシートと共に積層され、前記のガラスの２層の間に配置された追加の１から１０層（前記の追加の１から１０層は、次の構造体：
ポリマーフィルムおよびポリマーシートのさらなる０から７層と共に第２ポリマーシートおよび第３ポリマーシートの間に配置されたポリマーフィルム、または
ポリマーシートのさらなる０から１０層のいずれかであり得る。）からなる多層ガラスパネル。
【請求項２６】
前記熱可塑性ポリマーが、ポリ（ビニルブチラール）である、請求項２５に記載のパネル。
【請求項２７】
前記ポリ（ビニルブチラール）が、残存するポリ（ビニルアルコール）含量１０％から５０％を有する、請求項２６に記載のパネル。
【請求項２８】
前記第１ポリマーシートが、樹脂１００部当たり５から８０部の前記可塑剤を含む、請求項２６に記載のパネル。
【請求項２９】
前記第１ポリマーシートが、樹脂１００部当たり１５から６０部の前記可塑剤を含む、請求項２６に記載のパネル。
【請求項３０】
前記可塑剤が、単量体の燐酸エステルを含む、請求項２６に記載のパネル。
【請求項３１】
前記第１ポリマーシートが、酸安定剤をさらに含む、請求項２６に記載のパネル。
【請求項３２】
前記第１ポリマーシートが、エポキシド安定剤をさらに含む、請求項２６に記載のパネル。
【請求項３３】
前記第１ポリマーシートが、ポリグリコールジ−エポキシド剤、２−エチルヘキシル（３，４−エポキシシクロヘキシル）カルボキシレート、またはその両方をさらに含む、請求項２６に記載のパネル。
【請求項３４】
前記第１ポリマーシートが、色素、顔料、安定剤、抗酸化剤、アンチブロック剤、赤外線吸収剤および前記の組合せからなる群から選択される薬剤をさらに含む、請求項２６に記載のパネル。
【請求項３５】
前記ポリマーフィルムが、ポリ（エチレンテレフタレート）を含む、請求項２６に記載のパネル。
【請求項３６】
前記第２ポリマーシート、前記第３ポリマーシートおよび前記のさらなるポリマーシートが、燐酸エステル可塑剤を含む、請求項２６に記載のパネル。
【請求項３７】
熱可塑性ポリマー、燐酸エステル可塑剤および酸安定剤を含むポリマーシートを含む、多層ガラスパネル中間層。
【請求項３８】
前記酸安定剤が、エポキシドである、請求項３７に記載の中間層。
【請求項３９】
前記熱可塑性ポリマーが、ポリ（ビニルブチラール）である、請求項３８に記載の中間層。
【請求項４０】
前記ポリ（ビニルブチラール）が、残存するポリ（ビニルアルコール）含量１０％から５０％を有する、請求項３９に記載の中間層。
【請求項４１】
前記ポリマーシートが、樹脂１００部当たり５から８０部の前記可塑剤を含む、請求項３９に記載の中間層。
【請求項４２】
前記ポリマーシートが、樹脂１００部当たり１５から６０部の前記可塑剤を含む、請求項３９に記載の中間層。
【請求項４３】
前記可塑剤が、単量体の燐酸エステルを含む、請求項３９に記載の中間層。
【請求項４４】
前記ポリマーシートが、ポリグリコールジ−エポキシド剤、２−エチルヘキシル（３，４−エポキシシクロヘキシル）カルボキシレート、またはその両方をさらに含む、請求項３９に記載の中間層。
【請求項４５】
前記ポリマーシートが、色素、顔料、安定剤、抗酸化剤、アンチブロック剤、赤外線吸収剤および前記の組合せからなる群から選択される薬剤をさらに含む、請求項３９に記載の中間層。
【発明の詳細な説明】
【技術分野】
【０００１】
本発明は、多層ガラスパネルにおける使用のためのポリマーシートに関するものであり、さらに具体的には、本発明は、ポリマーシートにおける耐火性を改良する薬剤を含むポリマーシートに関するものである。
【背景技術】
【０００２】
ポリ（ビニルブチラール）（ＰＶＢ）は、例えば安全ガラスまたはポリマー積層板などの光透過性積層板において中間層として使用され得るポリマーシートの製造に一般に使用される。安全ガラスは、ガラス２枚の間に配置されたポリ（ビニルブチラール）シートを含む透明性積層板を典型的に呼称する。安全ガラスは、建築物または自動車の開口部において透明性バリアを与えるためにしばしば使用される。この主たる機能は、開口部を貫通させないで、物体からの衝撃によって引き起こされるようなエネルギーを吸収することである。
【０００３】
安全ガラスは、ガラスおよび例えばポリ（ビニルブチラール）などのプラスチックの中間層の２層を、予備加圧し、仮留めされたプレ積層板に組み立て、光学的に透明な積層板に仕上げる方法によって形成され得る。組み立て段階は、ガラス１枚を下に置くこと；このガラスの上にポリ（ビニルブチラール）シートを載せること；このポリ（ビニルブチラール）シートの上にガラス第２枚目を置くこと；および次いでガラス層のエッジに合わせて過剰のポリ（ビニルブチラール）を切り取ることを含むことができる。
【０００４】
プラスチック中間層は、ポリ（ビニルブチラール）ポリマーを１つ以上の可塑剤および場合により１つ以上の他の成分と混合すること、およびこの混合物を溶融加工して、保管および輸送のために集めて巻き取ることができるシート状物にすることによって製造され得る。
【０００５】
従来のポリマーシートタイプの中間層を有する積層ガラス構造体への様々な一般的な用途に加えて、積層安全ガラスのいくつかの用途においては、追加の耐火特性を有することが特に望ましい。耐火のいくつかの手段を含ませようとする試みの例は、炎に曝されたときに炭化させ、炭化させた層によって火炎のさらなる拡がりを防ぐように特別に設計された膨張性材料の追加層を含有させること（米国特許第４，４８５，６０１号）を含む。しかしながら、しばしば追加的な防護が望ましい。
【発明の開示】
【発明が解決しようとする課題】
【０００６】
したがって、この技術分野では、他の望ましい特性に逆に影響を与えることなしに、ポリマーシートの容易な製造もまた可能にすると同時に、所望の耐火性を与えるポリマー組成物が必要とされている。
【課題を解決するための手段】
【０００７】
発明の要旨
今回、本発明によって、驚くべきことに燐酸エステル薬剤を組み込んだ様々な熱可塑性ポリマーが、例えば建築および自動車の用途において使用されるもののような多層ガラスパネルにおける中間層として有用であるポリマーシートの耐火性能を改良できることが発見された。
【０００８】
本発明は、耐火性パネルを含む多層ガラスパネルを含み、前記耐火性パネルは、必須として、ガラスの２層および前記のガラスの２層の間に配置されたポリマーシート（前記ポリマーシートは、熱可塑性ポリマーおよび燐酸エステル可塑剤を含み、前記ポリマーシート中にはいかなる追加の可塑剤も存在しない。）からなる。
【０００９】
本発明は、耐火性パネルを含む多層ガラスパネルを含み、前記耐火性パネルは、必須として、ガラスの第１層、ガラスの第２層およびガラスの前記第１層および前記第２層の間に配置されたポリマーシート（前記ポリマーシートは、熱可塑性ポリマーおよび燐酸エステル可塑剤を含み、前記ポリマーシート中にはいかなる追加の可塑剤も存在しない。）、および前記ポリマーシートと反対側の位置に、ガラスの第２層と接触して配置される耐火性層からなる。
【００１０】
本発明は、耐火性パネルを含む多層ガラスパネルを含み、前記耐火性パネルは、必須として、ガラスの２層、前記のガラスの２層の間に配置された第１のポリマーシート（前記ポリマーシートは、熱可塑性ポリマーおよび燐酸エステル可塑剤を含み、前記ポリマーシート中にはいかなる追加の可塑剤も存在しない。）および前記第１ポリマーシートと共に積層され、前記のガラスの２層の間に配置された追加の１から１０層（前記の追加の１から１０層は、次の構造体：ポリマーフィルムおよびポリマーシートのさらなる０から７層と共に第２ポリマーシートおよび第３ポリマーシートの間に配置されたポリマーフィルムまたはポリマーシートのさらなる０から１０層のいずれかであり得る。）からなる。
【００１１】
本発明は、熱可塑性ポリマー、燐酸エステル可塑剤、および酸安定剤を含むポリマーシートを含む多層ガラスパネル中間層を含む。
【発明を実施するための最良の形態】
【００１２】
発明の詳細な説明
本発明によって、驚くべきことに多層ガラスパネル中に使用されるポリマーシート中への燐酸エステル可塑剤の組み込みが、そのような薬剤を欠いたパネルに比較して改良された耐火性を与えるだけでなく、燐酸エステル可塑剤を欠いたポリマーシートの製造のために従来使用されている方法および装置を使用してそのような燐酸エステルで可塑化したシートの製造をも可能にすることが発見された。以下にさらに詳細に記述されるように、「ポリマーシート」は、いかなる好適な熱可塑性ポリマー、例えばポリ（ビニルブチラール）をも含むことができる。さらに、以下にもっと詳しく記述されるように、所望の耐火性を実現するために多くの燐酸エステル可塑剤を使用することができる。
【００１３】
本発明の様々な実施形態において、多層ガラスパネルは、３層積層体を形成するためのガラスの２層の間に配置されたポリマーシートから必須としてなる（前記ポリマーシートは、例えばポリ（ビニルブチラール）などの熱可塑性ポリマーおよび燐酸エステル可塑剤を含み、前記ポリマーシート中には追加の可塑剤を全く存在しない。）。耐火の手段を提供することにおけるいくつかの先行技術の試みと異なり、本発明のこれらの実施形態は、追加の可塑剤（例えば米国特許第３，８４１，８９０号を参照されたし）および追加の層（例えば、米国特許第４，４８５，６０１号を参照されたし）を使用しない。以下に詳述されるようにポリマーを可塑化すること以外の様々な目的のために、さらなる薬剤を含有させることができ、例えば接着コントロール剤および赤外線吸収剤を加えることができる。様々な実施形態において、付加的な安定性を付与するために、以下に詳細に記述される１種以上の酸捕捉剤をポリマーシートに加えることができる。
【００１４】
唯一の可塑剤が燐酸エステルである実施形態において、ポリマーシートの可塑剤含量は、樹脂１００部当たりの部で計量して、例えば５〜８０部、１０〜７０部、１５〜６０部または２０〜５０部であり得る。もちろん、溶融物中に含まれる燐酸エステルの量は、意図するポリマーシートの用途によって決定される。本発明の燐酸エステル可塑剤は、単一タイプ燐酸エステルまたは複数の燐酸エステルを含むことができる。唯一の可塑剤としての燐酸塩エステル可塑剤の使用は、驚くべきことに、従来の変性されていないポリマーシートの圧伸装置、例えばポリ（ビニルブチラール）の溶融物を押出すように明確に設計された製造ラインで押出すことができる溶融物をもたらすことが示された。
【００１５】
燐酸エステル可塑剤のみが使用されるこれらの実施形態に関して、他の範囲も同様に使用することができるけれども、重量で５％から５０％、１０％から５０％、１１％から４０％、１５％から３０％、または２０％から３０％の残存ポリ（ビニルアルコール）含量を有するポリ（ビニルブチラール）を使用することが有利である。また、いくつかの用途においては、重量で２５％を超える、２７％を超える、または３０％を超える残存ポリ（ビニルアルコール）含量を有するポリ（ビニルブチラール）を使用することが有利である。
【００１６】
３層の実施形態における使用のための前記のポリマーシートは、２つ以上のポリマーシートが、ガラスの２層の間に配置された実施形態においても使用することができる。例えば、２つのポリマーシートは、互いに接触して２つのガラスパネルの間に配置して、ポリマーシートの１つまたは両方が、唯一の可塑剤としての燐酸エステルと共に前記の組成を有する４層多層ガラスパネルを製造することができる。さらに他の実施形態において、以下にもっと詳しく記述されるポリマーフィルムを、２つのポリマーシートの間に組み込んで、ポリマーシートの１つまたは両方が、唯一の可塑剤としての燐酸エステルを有する５層ガラスパネルを製造することもできる。唯一の可塑剤としての燐酸エステルを有するか、または有していない追加のポリマーシートがガラスの２層の間に含まれるさらなる実施形態も、１つ以上のポリマーフィルムがまた使用される実施形態と同様に本発明の範囲内である。
【００１７】
これらの実施形態のいくつかにおいて、本明細書における他のところで定義されている耐火性パネルは、唯一の可塑剤として燐酸エステルを含む本発明のポリマーシートをこれらの間に配置しているガラスの２層およびガラスの層の間のポリマーシートと共に積層された追加の１から１０層から必須としてなる。追加の層は、ポリマーシートおよび／またはポリマーフィルムの０から７層を有するポリマーシート／／ポリマーフィルム／／ポリマーシートの配列またはポリマーシートの０から１０層であることができ、ここで、いずれのポリマーシートも、同じまたは異なる組成を有することができ、いずれのポリマーフィルムも、同じまたは異なる組成を有することができる。
【００１８】
さらに他の実施形態においては、本発明のポリマーシートのいずれかは、「２層」構成で使用することができる。このような２層構成は、典型的には、例えばガラスの１枚などのグレイジングシート、ポリマーシートおよびポリマーフィルムをこの順序で含む。ガラスの第２枚目を欠いたこの構成は、より薄い全体の厚さおよびより軽い重量を有するパネルを可能にする。
【００１９】
本発明の様々な他の実施形態において、ポリマーシート中には１つ以上の追加の可塑剤が含まれる。これらの可塑剤は、数ある中で、多塩基酸または多価アルコールのエステルを含む。好適な可塑剤は、例えばトリエチレングリコールジ−（２−エチルブチレート）、トリエチレングリコールジ−（２−エチルヘキサノエート）、トリエチレングリコールジヘプタノエート、テトラエチレングリコールジヘプタノエート、ジヘキシルアジペート、ジオクチルアジペート、ヘキシルシクロヘキシルアジペート、ヘプチルおよびノニルアジペートの混合物、ジイソノニルアジペート、ヘプチルノニルアジペート、ジブチルセバケート、例えば油変性セバシンアルキッドなどの高分子可塑剤、例えば米国特許第３，８４１，８９０号に記載されているような燐酸エステルとアジペートとの混合物、例えば米国特許第４，１４４，２１７号に記載されているようなアジペート、前記のものの混合物および組合せを含む。使用されうる他の可塑剤は、米国特許第５，０１３，７７９号に開示されているＣ４からＣ９アルキルアルコールおよびシクロＣ４からＣ１０アルコールから作られた混合アジペート、例えばヘキシルアジペートのようなＣ６からＣ８アジペートエステルである。いくつかの実施形態において、可塑剤は、トリエチレングリコールジ−（２−エチルヘキサノエート）である。
【００２０】
燐酸エステルが、使用される２つ以上の可塑剤の１つであるこれらの実施形態において、ポリマーシートは、燐酸エステルのみが可塑剤として使用される実施形態に関して前に記載された順列のいずれにおいても使用することができる。
【００２１】
本明細書で使用される「耐火性パネル」は、燐酸エステル可塑剤を有する少なくとも１つのポリマーシートを有する本発明のガラス／／ポリマー層／／ガラスの構造物のいずれかである。本発明の様々な実施形態において、さらなる従来の非耐火性層および本明細書におけるいずれかに記載されているように耐火層が本発明の耐火性パネルのいずれかに加えることができる。
【００２２】
本発明の様々な実施形態において、追加の耐火性層は、本明細書に記載された２つのガラス構造物のいずれかにおいてガラス層の外側表面上に配置することができる。例えば、ポリマーシート中の唯一の可塑剤として燐酸エステルを有するガラス／／ポリマーシート／／ガラスの構造物は、次の構造：ガラス／／ポリマーシート／／ガラス／／耐火性層を有する多層ガラスパネルを生成するように、露出されたガラス表面のいずれかにさらなる耐火性層を含ませることができる。さらなるガラス層を含ませることもでき、場合により、次の構造：耐火性パネル／／（耐火性層／／ガラス層）ｎ（ここで、ｎは、１０未満の整数であり、耐火パネルは、本発明の耐火パネルのいずれかであり、ｎの繰り返しのそれぞれにおける耐火性層は、本明細書に記載されている耐火性層のいずれかであり得、ｎによって表される耐火性層は、同じであるか、または異なっていてもよい。）による様々の耐火性多層ガラスパネルを形成するようにさらなる耐火性層／／ガラス層の繰り返しを含ませることもできる。様々の実施形態において、耐火性層は、本明細書に記載される燐酸エステル可塑剤を有するポリマーシートのいずれか、膨張性層および本明細書に記載されているフルオロポリマー層を含むことができる。
【００２３】
燐酸エステル可塑剤がポリマーシート中の唯一の可塑剤として使用される本発明のさらなる実施形態において、追加の耐火特性を有する多層ガラスパネルを形成するために膨張性材料の１層以上を加えることができる。これらの実施形態は、例えば膨張性材料の層およびガラスの層を、唯一の可塑剤として燐酸エステルを有するポリマーシートを有する多層ガラスパネルに関する前記の実施形態のいずれかに加えることによって形成することができる。例えば、１つの可能な構成は、ガラス／／ポリマーシート／／ガラス／／膨張性層／／ガラスである。もちろん、膨張性層を分離するために、必要により、組み込まれる追加のガラス質層と共に膨張性材料の１層以上を加えることができる。一般的に設計：（燐酸エステルを有するポリマーシートを含むガラスパネル）／／（膨張性層／／ガラス層）ｎ（ここで、ｎは１０未満の整数である）を有する多層膨張性層を有するパネルが構成され得る。
【００２４】
本発明の膨張性層は、知られている技術、特に米国特許第４，６５４，２６８号；第４，４８５，６０１号および第５，４３４，００６号に記載された技術によって製造され、組み込まれ得る。膨張性材料として使用される材料は、次のものに限定されないが、水和金属塩、金属シリケート、アルカリ金属シリケート、および水和ナトリウムシリケートを含むいずれかの好適な材料であり得る。様々な実施形態において、膨張性材料は、水和ナトリウムシリケートである。様々な実施形態において、水和ナトリウムシリケートは、約３：１と４：１または約３．４：１の間のＳｉＯ２：Ｎａ２Ｏの重量比を有し、例えば２５から４０または３０から３５重量％の水を有することができる。
【００２５】
さらなる実施形態は、特別な耐火性層として例えばテトラフルオロエチレン／ヘキサフルオロプロピレン／ビニリデンフロリド（ＴＨＶ）およびＴＨＶと他のポリマーとの混合物などのフルオロカーボン組成物の層を含む。この層は、例えばガラス層と、前記のように唯一の可塑剤として燐酸エステルを有するポリマーシートを有する多層ガラスパネルとの間に配置される追加層として含ませることができる。例えば、１つの可能性ある構成は、ガラス／／ポリマーシート／／ガラス／／ＴＨＶ／／ガラスである。
【００２６】
特にこれらの実施形態において使用され得る有用なＴＨＶおよびＴＨＶ混合物は、米国特許第５，９０８，７０４号に開示されているものを含む。様々な実施形態において、フルオロカーボン層は、少なくとも７５、８０または８５重量％のＴＨＶポリマーを含む。有用なＴＨＶポリマーおよびこれらの様々な製造方法は、米国特許第３，２３５，５３７号；第３，１３２，１２３号；第３，６３５，９２６号；３，５２８，９５４号、３，６４２，７４２号および第４，０２９，８６８号に記載されている。
【００２７】
ＴＨＶポリマーは、エラストマー状ソフトセグメント（すなわち、ヘキサフルオロプロピレンおよびフッ化ビニリデン）およびフッ素樹脂ハードセグメント（すなわち、テトラフルオロエチレン）からなるブロックまたはグラフトコポリマーであり得る。ＴＨＶポリマーは、クロロエチレンテトラフルオロエチレンコポリマー（ＥＣＴＦＥ）、ヘキサフルオロプロピレン（ＨＦＰ）、およびフッ化ビニリデン（ＶＤＦ）を例えばＥＣＴＦＥ：ＨＦＰ：ＶＤＦのモル比約４２〜６０：２０〜１８：３８〜２２で含む商業的に入手し得るポリマーである。ＴＨＶと他のフルオロポリマーとのその他の混合物は、次のものに限定されないが、フッ素化エチレン−プロピレンコポリマー（ＦＥＰ）、パーフルオロアルコキシポリマー（ＰＦＡ）、パークロロテトラフルオロエチレン（ＰＣＦＥ）、エチレン−テトラフルオロエチレンコポリマー（ＥＴＦＥ）、ポリビニリデンフルオロポリマー（ＰＶＤＦ）、クロロエチレンテトラフルオロエチレンおよびジクロロエチレンテトラフルオロエチレン（ＥＣＣＴＦＥ）と混合されたＴＨＶを含むものを使用することができる。
【００２８】
本発明のガラス板は、積層ガラスパネルの技術において従来使用されるいずれかのものであり得、特に耐火性を組み込まれたものあるいは特に例えば米国特許第５，４３４，００６号に記載されているものなどの前記の膨張性層と共に使用するに好適なものである。特に有用なガラスは、次のものに限定されないが、強化ガラス、ボロシリケートガラス、ビトロ（ｖｉｔｒｏ）−セラミック材料、ビトロ−結晶性材料、アミノシリケートおよびアルミノ−ボロ−シリケートガラスを含む。使用され得るアルミノ−シリケートおよび３種のアルミノ−ボロ−シリケートガラスの組成物の例は、次の表（重量部）に挙げられた組成物を含む。
【００２９】
【表１】
2008518806.tif 000002
【００３０】
本発明の多層ガラスパネルは、一般的にパネルのいずれかの面が内部空間に面するように向けて設置され得る。
【００３１】
本発明は、本発明の多層ガラスパネルのいずれかを組み込んだ窓およびフロントガラスを含む。
【００３２】
本発明は、本発明の多層グレイジング（ｇｌａｚｉｎｇ）パネルのいずれかを製造するために例えばオートクレーブ積層プロセスなどのいずれかの好適な従来方法を使用して、本発明の１層以上を他の層と共に積層することによって、多層ガラスパネルを製造する方法をさらに含む。
【００３３】
また、本発明は、本発明の多層ガラスパネルのいずれかを開口部においてはり付けることによって火の延焼を防止または縮小する方法を含む。
【００３４】
燐酸塩エステル可塑剤
本発明のポリマーシート中の可塑剤として使用することができる燐酸塩エステルは、次のもので制限されないが、単量体の燐酸塩エステル（１つの燐酸基を持っている燐酸エステル）、および具体的には、式
Ｒ３ＰＯ４
（式中、Ｒは、アリール、アルキル基が１から３の炭素原子を含むアルカリール、１から１２の炭素原子のアルキル、１から９の炭素原子のアルコキシアルキルからなる群から選択され、ただし、与えられた化合物におけるＲによって表される基のすべてがアルキル基である場合は、各アルキル基は、４以上の炭素原子を有する。Ｒは、同じ燐酸エステル可塑剤において異なる基を表すことができる。）を有する単量体の燐酸エステルを含む。
【００３５】
好適な燐酸塩エステルの例は、数ある中でトリ−ｎ−ブチルホスフェート、トリ−イソブチルホスフェート、トリフェニルホスフェート、トリ−クレシルホスフェート、トリ−２，３−キシリルホスフェート、トリメシチルホスフェート、メチルジフェニルホスフェート、ジメチルフェニルホスフェート、エチルジ−クレシルホスフェート、トリペンチルホスフェート、トリヘキシルホスフェート、ペンチルジヘキシルホスフェート、オクチルジフェニルホスフェート、トリオクチルホスフェート、オクチルジ−ｐ−クレシルホスフェート、トリ−シクロヘキシルホスフェート、シクロヘキシルジフェニルホスフェート、ジシクロヘキシルフェニルホスフェート、トリノニルホスフェート、ヘキシルフェニルクレシルホスフェート、２−メチルペンチルフェニルクレシルホスフェート、オクチルフェニルクレシルホスフェート、２−エチルヘキシルフェニルクレシルホスフェート、ｎ−オクチルフェニルクレシルホスフェート、ノニルフェニルクレシルホスフェート、ｎ−デシルフェニルクレシルホスフェート、ラウリルフェニルクレシルホスフェート、ブトキシエチルフェニルクレシルホスフェート、２−メチルペントキシエチルフェニルクレシルホスフェート、ヒドロキシエチルフェニルクレシルホスフェート、オクトキシエチルフェニルクレシルホスフェート、２−エチルヘキシルオキシエチルフェニルクレシルホスフェート、ノニロキシエチルフェニルクレシルホスフェート、デシロキシエチルフェニルクレシルホスフェート、ラウロキシエチルフェニルクレシルホスフェート、ヘキシルジクレシルホスフェート、２−エチルブチルジフェニルホスフェート、２−メチルペンチルジクレシルホスフェート、ｎ−ヘキシルジフェニルホスフェート、オクチルジクレシルホスフェート、２−エチルヘキシル−ジクレシルホスフェート、イソ−オクチルジクレシルホスフェート、ｎ−オクチルジフェニルホスフェート、２−エチルヘキシルジフェニルホスフェート、イソ−オクチルジフェニルホスフェート、ノニルジフェニルホスフェート、トリメチルヘキシルジフェニルホスフェート、ノニルジクレシルホスフェート、ｎ−デシルジフェニルホスフェート、デシルジクレシルホスフェート、ラウリルジフェニルホスフェート、ドデシルジクレシルホスフェート、２−エチルヘキシルメチルフェニルホスフェート、２−エチルヘキシルイソ−ブチル−ｐ−クロロフェニルホスフェート、ｎ−オクチルｎ−ブチルフェニルホスフェート、２−エチルヘキシルイソブチルフェニルホスフェート、２−エチルヘキシルｎ−ブチルフェニルホスフェート、２−エチルヘキシルｓｅｃ−ブチルクレシルホスフェート、２−エチルヘキシルｎ−ブチルクレシルホスフェート、ジ（２−エチルヘキシル）フェニルホスフェート、２−エチルヘキシルカプチルフェニルホスフェート、２−エチルヘキシル２−ブチルオクチルクレシルホスフェート、ｎ−ブチルｓｅｃ−テトラデシルフェニルホスフェート、ｎ−ヘキサデシルイソプロピルフェニルホスフェート、ドデシルジフェニルホスフェート、トリ−２−エチルヘキシルホスフェート、クレシルジフェニルホスフェートおよび前記のものの混合物を含む。
【００３６】
好ましい燐酸エステルは、１２から３０の炭素原子を含むものである。これらの例は、トリオクチルホスフェート（特にトリ−２−エチルヘキシルホスフェート）、２−エチルヘキシルジフェニルホスフェート、トリクレシルホスフェート、ドデシルジフェニルホスフェート、トリ−ブトキシエチルホスフェートおよびクレシルジフェニルホスフェートである。
【００３７】
エポキシド剤
エポキシド剤が、本発明の層中に含有されていてもよく、かかるエポキシド剤は、米国特許第３，７２３，３２０号に記載されているタイプの３，４−エポキシシクロヘキサンカルボキシレート組成物を含む。また、例えば２つの結合されたシクロヘキサン基を含み、その各々にエポキシ基が縮合されている米国特許第４，２０６，０６７号に記載されているものなどのジエポキシドも有用である。このようなジエポキシド化合物は、式：
【００３８】
【化１】
2008518806.tif 000003
（式中、Ｒ３は、１から１０の炭素原子、０から６の酸素原子および０から６の窒素原子を含む有機基であり、Ｒ４からＲ９は、独立して水素および１から５の炭素原子を含む脂肪族基からなる群から選択される。）
に該当する。例示的なジエポキシドは、３，４−エポキシシクロヘキシルメチル−３，４−エポキシシクロヘキサン、ビス（３，４−エポキシ−６−メチルシクロヘキシルメチルアジペート）および２−（３，４−エポキシシクロヘキシル）−５，５−スピロ（３，４−エポキシ）シクロヘキサン−ｍ−ジオキサンを含む。
【００３９】
他の有用なエポキシド剤は、ポリグリコールジ−エポキシド剤、例えばエピクロルヒドロン−ポリグリコールのポリマー、例えばＤＥＲ７３２などを含む。このような高分子量ジ−エポキシドは、これらが典型的に比較的低揮発性であるために有用である。
【００４０】
他の酸捕捉剤が、この技術において知られているように、単独でまたはエポキシド剤との組合せで、本発明のポリマーシート中に使用され得る。
【００４１】
ポリマーフィルム
本明細書に使用される「ポリマーフィルム」は、機能を高める層として作用する比較的薄くて硬いポリマー層を意味する。ポリマーフィルムは、これら自体では多層グレイジング構造に対して必要な貫通耐久性およびガラス保持性を与えず、むしろ例えば赤外線吸収性などの性能改良を与える点で、ポリマーフィルムは、本明細書において使用されるポリマーシートと相違する。ポリ（エチレンテレフタレート）が、ポリマーフィルムとして最も一般的に使用される。
【００４２】
様々な実施形態において、ポリマーフィルム層は、０．０１３ｍｍから０．２０ｍｍ、好ましくは０．０２５ｍｍから０．１ｍｍ、または０．０４から０．０６ｍｍの厚さを有している。ポリマーフィルム層は、場合により、例えば接着性または赤外線反射性などの１つ以上の特性を改良するために表面処理するか、または被覆することができる。これらの機能的性能層は、例えば、日光に曝されたときに赤外太陽光線を反射し、可視光を透過するための多層膜スタック（ｓｔａｃｋ）を含む。この多層膜スタックは、この技術分野で知られており（例えばＷＯ８８／０１２３０および米国特許第４，７９９，７４５号を参照されたし）、例えば１つ以上のオングストローム厚さの金属層および１つ以上（例えば２つの）順次被着された光学的に作用し合う誘電性層を含むことができる。また、知られているように（例えば米国特許第４，０１７，６６１号および４，７８６，７８３号を参照されたし）、金属層は、場合により、いずれかの合体されたガラス層の霜取りまたは曇り取りのために電気抵抗で加熱することができる。
【００４３】
米国特許第６，７９７，３９６号に記載されている、本発明と共に使用することができる追加のタイプのポリマーフィルムは、金属層によって引き起こされる、干渉を作り出すこと無しに赤外線を反射するように作用する多数の非金属層を含む。
【００４４】
様々な実施形態において、ポリマーフィルム層は、光学的に透明であり（すなわち、層の一方の面に隣接する対象を、他方の面から層を通して見る特定の観察者の眼によって楽に見ることができる）、通常、いずれかの隣接するポリマーシートより、組成に関係なしにより大きく、いくつかの実施形態においては著しく大きい引張り応力を有している。様々な実施形態において、ポリマーフィルム層は、熱可塑性材料を含む。好適な性質を有する熱可塑性材料の中には、ナイロン、ポリウレタン、アクリル、ポリカーボネート、例えばポリプロピレンなどのポリオレフィン、セルロースアセテートおよびトリアセテート、塩化ビニルポリマーおよびコポリマーおよび同様のものがある。様々な実施形態において、ポリマーフィルム層は、ポリエステル、例えばポリ（エチレンテレフタレート）およびポリ（エチレンテレフタレート）グリコール（ＰＥＴＧ）を含む、著名な特性を持っている再延伸熱可塑性プラスチックフィルムなどの材料を含む。様々な実施形態において、ポリ（エチレンテレフタレート）が使用され、様々な実施形態において、ポリ（エチレンテレフタレート）は、強度を改良するために二軸方向に延伸され、昇温状態にかけられたときに低い収縮特性（例えば、１５０℃で３０分後の両方向における収縮２％以下）を与えるように熱安定化されている。
【００４５】
本発明と共に使用され得るポリ（エチレンテレフタレート）に関する様々な被覆および表面処理の技術は、公開されたヨーロッパ特許出願第０１５７０３０号に開示されている。
【００４６】
ポリマーシート
以下のセクションは、本発明のポリマーシートを形成するために使用され得る、例えばポリ（ビニルブチラール）などの様々な材料を記載する。
【００４７】
本明細書において使用される「ポリマーシート」は、積層グレイジングパネルに対して適切な貫通耐久性およびガラス保持特性を付与する中間層としての使用のために、好適な単独または１層以上のスタックである薄い層に、いずれかの好適な方法によって成形されたいずれかの熱可塑性ポリマー組成物を意味する。可塑化されたポリ（ビニルブチラール）は、ポリマーシートを形成するために最も一般的に使用される。
【００４８】
本明細書において使用される「樹脂」は、酸触媒およびその後のポリマー前駆体の中和から生成する混合物から取り出される重合性（例えばポリ（ビニルブチラール））成分をいう。一般に、樹脂は、ポリマーに加えて例えばアセテート、塩およびアルコール剤などの他の成分を有している。本明細書において使用される「溶融物」は、可塑剤および場合により他の添加剤との樹脂の溶融混合物をいう。
【００４９】
本発明のポリマーシートは、いかなる好適なポリマーをも含むことができ、好ましい実施形態においては、前に例示されたように、ポリマーシートは、ポリ（ビニルブチラール）を含む。ポリマーシートのポリマー成分としてポリ（ビニルブチラール）を含む、本明細書において与えられた本発明の実施形態のいずれにおいても、ポリマー成分が、本質的にポリ（ビニルブチラール）からなる別の実施形態が含まれる。これらの実施形態において、本明細書に開示される可塑剤を含む添加剤におけるバリエーションのいずれも、ポリ（ビニルブチラール）からなるか、または本質的になるポリマーを有するポリマーシートと共に使用することができる。
【００５０】
一実施形態において、ポリマーシートは、部分的にアセタール化されたポリ（ビニルアルコール）に基づくポリマーを含む。別の実施形態において、ポリマーシートは、ポリ（ビニルブチラール）、ポリウレタン、ポリ塩化ビニル、ポリ（エチレンビニルアセテート）、これらの組合せおよび同様のものからなる群から選択されるポリマーを含む。一実施形態においては、ポリマーシートは、ポリ（ビニルブチラール）を含む。他の実施形態において、ポリマーシートは、可塑化されたポリ（ビニルブチラール）を含む。さらなる実施形態においては、ポリマーシートは、ポリ（ビニルブチラール）および１つ以上の他のポリマーを含む。好適なガラス転移温度を有する他のポリマーもまた、使用することができる。ポリ（ビニルブチラール）に関して、好ましい範囲、値および／または方法（例えば、次のものに限定されないが、可塑剤、成分パーセント、厚さおよび特性を高める添加剤など）が、明確に与えられた本明細書のセクションのいずれかにおいて、これらの範囲は、もしあてはまるならば、ポリマーシートにおける成分として有用であるとして本明細書に開示された他のポリマーおよびポリマー混合物にもあてはまる。
【００５１】
ポリ（ビニルブチラール）を含む実施形態に関して、ポリ（ビニルブチラール）は、酸触媒の存在下にポリ（ビニルアルコール）（ＰＶＯＨ）をブチルアルデヒドと反応させること、次いで触媒の中和、分離、安定化、および樹脂の乾燥を含む、知られたアセタール化方法によって製造することができる。
【００５２】
様々な実施形態において、ポリマーシートは、ポリビニルアセテートとして計算して１５重量％、１３重量％、１１重量％、９重量％、７重量％、５重量％未満または３重量％未満の残存エステル基を含み、残りがアセタール、好ましくはブチルアルデヒドアセタールであり、場合により、例えば２−エチルヘキサナール基などの他のアセタール基を少量含むことができる（米国特許第５，１３７，９５４号を参照されたし）。
【００５３】
様々な実施形態において、ポリマーシートは、少なくとも３０，０００、４０，０００、５０，０００、５５，０００、６０，０００、６５，０００、７０，０００、１２０，０００、２５０，０００または少なくとも３５０，０００グラム／モル（ｇ／モルまたはダルトン）の分子量を有するポリ（ビニルブチラール）を含む。分子量を少なくとも３５０ｇ／モルに増加させるためにアセタール化工程中にジアルデヒドおよびトリアルデヒドの少量を加えることができる（米国特許第４，９０２，４６４号；第４，８７４，８１４号；第４，８１４，５２９号および第４，６５４，１７９号を参照されたし）。本明細書において使用される「分子量」は、重量平均分子量を意味する。
【００５４】
本発明のポリマーシートにおいては、様々な接着コントロール剤を使用することができ、かかる接着コントール剤は、ナトリウムアセテート、カリウムアセテート、およびマグネシウム塩を含む。本発明のこれらの実施形態と共に使用することができるマグネシウム塩は、次のものに限定されないが、米国特許第５，７２８，４７２号に開示されたもの、例えばマグネシウムサリチレート、マグネシウムニコチネート、マグネシウムジ−（２−アミノベンゾエート）、マグネシウムジ−（３−ヒドロキシ−２−ナフトエート）およびマグネシウムビス（２−エチルブチレート）（ケミカルアブストラクトＮｏ．７９９９２−７６−０）などを含む。本発明の様々な実施形態において、マグネシウム塩は、マグネシウムビス（２−エチルブチレート）である。
【００５５】
最終製品においてその特性を高めるためにポリマーシートに他の添加剤を加えることができる。このような添加剤は、次のものに限定されないが、当該技術分野で知られているような色素、顔料、安定剤（例えば紫外線安定剤）、抗酸化剤、アンチブロック剤、赤外線吸収剤、前記の添加剤の組合せ、および同様のものを含む。
【００５６】
本発明のポリマーシートを製造するためにいかなる好適な方法も使用することができる。ポリ（ビニルブチラール）の好適な製造方法の詳細は、当業者に知られている（例えば米国特許第２，２８２，０５７号および第２，２８２，０２６号を参照されたし）。
【００５７】
当業者に知られている方法によって、ポリ（ビニルブチラール）ポリマー、可塑剤およびいずれかの添加剤を熱的に処理し、シートの形に成形することができる。ポリ（ビニルブチラール）シートを形成する１つの例示的な方法は、樹脂、可塑剤および添加剤を含む溶融されたポリ（ビニルブチラール）を、その溶融物をダイ（例えば、垂直な寸法におけるより、ある寸法において本質的により大きい開口部を有するダイ）を通させることによって押出すことを含む。ポリ（ビニルブチラール）シートを形成するための別の例示的な方法は、溶融物をダイからローラーの上に注形すること、この樹脂を固化すること、および次いで固化した樹脂をシートとして除去することを含む。様々な実施形態において、ポリマーシートは、例えば０．１から２．５ミリメートル、０．２から２．０ミリメートル、０．２５から１．７５ミルメートルおよび０．３から１．５ミリメートルの厚さを有することができる。
【００５８】
ガラス層を含む前記のそれぞれの実施形態に関して、好適な場合に、ガラスの代わりにグレイジングタイプ材料が使用される別の実施形態も存在する。このようなグレイジング層の例は、例えば６０℃または７０℃以上の高いガラス転移温度を有する硬いプラスチック、例えばポリカーボネートおよびポリアリキルメタクリレート、特にアルキル部分において１から３の炭素原子を有するこれらのものを含む。
【００５９】
また、本明細書において、いずれかの組合せで開示された本発明のいずれかのポリマー組成物シートのスタックおよびロールが、本発明に含まれる。
【００６０】
また、本発明は、本発明の多層構造を含むフロントガラス、窓、および他の最終のグレイジング製品を含む。
【００６１】
様々のポリマーシートおよび／または積層ガラス特性および計測テクニックが、本発明に関する使用のためにこれから記述される。
【００６２】
本発明は、本明細書に記載されたテクニックのいずれかを使用することで本発明の中間層またはガラスパネルを形成することを含む中間層およびガラスパネルの製造方法を含む。
【００６３】
ヘイズ値（シートを通して透過されない光を数量化したものである）を測定することによって、ポリマーシート、特にポリ（ビニルブチラール）シートの透明度を測定することができる。ヘイズパーセントは、次のテクニックによって測定することができる。ヘイズの量を測定する装置：ハンターアソシエイツ（Ｈｕｎｔｅｒ  Ａｓｓｏｃｉａｔｅｓ）（バージニア州レストン）から入手し得るヘイズメーター、モデルＤ２５を、ＡＳＴＭ  Ｄ１００３−６１（１９７７年再承認）−方法Ａ（光源Ｃを使用、観察者の角度２度）によって使用することができる。本発明の様々な実施形態において、ヘイズパーセントは、５％未満、３％未満および１％未満である。
【００６４】
次のテクニックによってパメル接着性を測定することができ、本明細書においては「パメル」はポリマーシートのガラスへの接着性を定量化することを称し、パメルを定量するために次のテクニックが使用される。標準のオートクレーブ積層条件において２枚重ね積層ガラスサンプルを調製する。この積層体を約−１７℃（０°Ｆ）に冷却し、ハンマーを用いて手動で叩いてガラスを割る。次いで、ポリ（ビニルブチラール）シートに接着していない破砕されたガラスを全て除去し、ポリ（ビニルブチラール）シートに接着したままのガラスの量を、標準のセットと目視で比較する。標準は、ポリ（ビニルブチラール）シートにガラスの変化する程度が接着したまま残存するスケールに相当する。特に、パメル標準は、ゼロであり、ガラスがポリ（ビニルブチラール）シートに接着したまま全く残っていない。パメル標準１０においては、ガラスの１００％がポリ（ビニルブチラール）シートに接着して残存する。本発明の積層ガラスパネルについては、様々な実施形態が、少なくとも３、少なくとも５、少なくとも８、少なくとも９または１０のパメルを有する。他の実施形態は、８と１０の間（８および１０を含む）のパメルを有する。
【００６５】
次のこと：本質的には平面で平行である滑らかなポリマー表面を有している、厚さ１ｃｍのポリマーシートの透明な成型されたディスクを形成することによって、ポリマーシートの「黄色指数」を測定することができる。可視スペクトルにおける吸光光度の光透過率からのＡＳＴＭ法Ｄ１９２５、「プラスチックの黄色指数のための標準試験方法」に従って、前記指数を測定する。値は、測定された試料厚さを使用して１ｃｍの厚さに修正される。
（実施例）
【実施例１】
【００６６】
ポリ（ビニルアルコール）３０重量％のポリ（ビニルブチラール）１００部、トリブチルホスフェート４６部、マグネシウム２−エチルブチレート４０％（水溶液）０．０９６部およびカリウムアセテート２５％（水溶液）２．４部を混合容器に順次加え、次いで機械的なミキサーを使用して勢いよく均質化する。次いで、内容物を１７０℃で３０ゲージの中間層シートの形に押出す。
【実施例２】
【００６７】
ポリ（ビニルアルコール）１８．７重量％のポリ（ビニルブチラール）１００部、トリ−イソブチルホスフェート３８部およびマグネシウム２−エチルブチレート４０％（水溶液）０．１９部を混合容器に順次加え、次いで機械的なミキサーを使用して勢いよく均質化する。次いで、内容物を１７０℃で３０ゲージの中間層シートの形に押出す。
【実施例３】
【００６８】
ポリ（ビニルアルコール）１８．７重量％のポリ（ビニルブチラール）１００部、トリフェニルホスフェート５０部およびマグネシウム２−エチルブチレート４０％（水溶液）０．１９部を混合器に順次加え、次いで機械的なミキサーを使用して勢いよく均質化する。次いで、内容物を１５０〜１７０℃で３０ゲージの中間層シートの形に押出す。
【実施例４】
【００６９】
ポリ（ビニルアルコール）３０重量％のポリ（ビニルブチラール）１００部、トリ−イソブチルホスフェート２９部、トリフェニルホスフェート１７部およびマグネシウム２−エチルブチレート４０％（水溶液）０．１９部を混合機に順次加え、次いで機械的なミキサーを使用して勢いよく均質化する。次いで、内容物を１５０〜１７０℃で３０ゲージの中間層シートの形に押出す。
【実施例５】
【００７０】
ポリ（ビニルアルコール）１８．７重量％のポリ（ビニルブチラール）１００部、トリ−イソブチルホスフェート４０部、マグネシウム２−エチルブチレート４０％（水溶液）０．１９部およびＤＥＲ７３２  １．２５部を混合容器に順次加え、次いで機械的なミキサーを使用して勢いよく均質化する。次いで、内容物を１７０℃で３０ゲージの中間層シートの形に押出す。
【実施例６】
【００７１】
ポリ（ビニルアルコール）１８．７重量％のポリ（ビニルブチラール）１００部、トリ−イソブチルホスフェート３３部、マグネシウム２−エチルブチレート４０％（水溶液）０．１９部および２−エチルヘキシル（３，４−エポキシシクロヘキシル）カルボキシレート２部を混合容器に順次加え、次いで機械的なミキサーを使用して勢いよく均質化する。次いで、内容物を１７０℃で３０ゲージの中間層シートの形に押出す。
【実施例７】
【００７２】
実施例１から６の中間層を、それぞれＵＬ９４燃焼性、垂直燃焼試験（アンダーライター・ラボラトリー社（登録商標）によって記載されている）にかける。従来のトリエチレングリコールビス−（２−エチル）ヘキサノエート可塑剤を有するポリ（ビニルブチラール）中間層もまた、前記試験にかける。結果は次の表に示される。
【００７３】
【表２】
2008518806.tif 000004
【実施例８】
【００７４】
様々な中間膜組成物の２片を燃焼性試験にかける。燃焼試験の前後において観察と同様に固まりをグラムで示す。結果は、次の表に示され、処方がその次の表に与えられる。
【００７５】
【表３】
2008518806.tif 000005
【００７６】
処方は、ポリ（ビニルアルコール）を除いて、樹脂１００部当たりの部として示され、ポリ（ビニルアルコール）は、ポリ（ビニルブチラール）のパーセントとして示される。
【００７７】
【表４】
2008518806.tif 000006
【００７８】
本発明によって、改良された耐火特性を有する多層ガラスパネルを提供することが、今、可能である。さらに、本発明のポリマーシートは既存の設備とテクニックを使用することで容易に製造され、したがって、設備を変更する必要性がなくなる。
【００７９】
本発明の実施形態は、様々な実施形態で記載されたが、多くのその他の置換が可能であり、本発明の範囲と精神の範囲内にあることは、当業者にとって明らかである。
【００８０】
本発明は、例示的な実施形態に関して記載されてきたが、本発明の範囲から逸脱することなく様々な変更を行うことができ、均等物でそれらの要素を置換され得ることは、当業者によって理解されよう。さらに、その実質的な範囲から逸脱することなく、本発明の教示に特定の状況または材料を適合させるように多くの変更を行うこともできる。したがって、本発明は、本発明の実施のために企図される最良の形態として開示された特定の実施形態に限定されることなく、付属の特許請求の範囲内に入る全ての実施形態を包含することが意図されている。
【００８１】
さらに、本発明のいかなる単一の構成要素に与えられた範囲、値または特徴のいずれもが、本明細書において至るところに与えられた構成要素のそれぞれについての定義された値を有する実施形態を形成するために、互換性がある場合、本発明の他の構成要素のいずれかに与えられたいずれの範囲、値または特徴とも交換でき、使用することができることが理解される。例えば、ポリマーシートは、本発明の範囲内にある多くの置換体を形成するために、ＰＶＯＨ含量に関して与えられた範囲のいずれかに加えて、与えられるいずれかの範囲内で燐酸エステルを含んで形成され得る。
【００８２】
要約または特許請求の範囲の中で与えられたいかなる図面参照番号も、例示の目的だけのためであって、特許請求の範囲の発明をいずれかの図に示されたいずれか１つの特定の実施形態に限定するように解釈されてはならない。別に注記がなければ、図面は一定の縮尺で描かれていない。
【００８３】
本明細書において参照される雑誌論文、特許、出願、および本を含む各参照は、その全てにおいて参照によって本明細書に組み込まれる。
【国際調査報告】
2008518806.tif 000007
2008518806.tif 000008